(57)【要約】【課題】濾布に付着したダストの性状が変化すること無い状態で試験をすることができる濾過式集塵機用濾布の評価試験方法を提供すること。【解決手段】濾過式集塵機から評価用濾布を抜き取り、試験場に搬送して濾布の評価を行う濾過式集塵機用濾布の評価試験方法において、搬送時に濾布を保温庫１に入れて搬送する。【選択図】図１
2005061945.tif 000002
【特許請求の範囲】
【請求項１】
濾過式集塵機から評価用濾布を抜き取り、試験場に搬送して濾布の評価を行う濾過式集塵機用濾布の評価試験方法において、搬送時に濾布を保温庫に入れて搬送することを特徴とする濾布式集塵機用濾布の評価試験方法。
【請求項２】
搬送中の濾布を８０℃以上に保持するようにしたことを特徴とする請求項１記載の濾布式集塵機用濾布の評価試験方法。
【発明の詳細な説明】
【技術分野】
【０００１】
本発明は、濾過式集塵機用濾布の評価試験方法に関し、特に、集塵機内に取り付けられていた濾布の付着ダスト性状を保持し、精度の高い評価試験を行うことのできる評価試験方法に関するものである。
【背景技術】
【０００２】
従来、濾過式集塵機用濾布の評価試験方法としては、濾過式集塵機内に吊下される多数の濾布の中から、任意に選んだ１乃至複数本の濾布を集塵機内より抜き取った後に、合成樹脂製の袋に袋詰めした上、試験場まで適宜手段で搬送して濾布の評価試験を行う方法が一般に採用されている（例えば、特許文献１参照）。
【０００３】
ところで、上記方法は、使用中濾布の現状性能を把握する方法として一般的に用いられているものであるが、このほか、運転中に破損した濾布を検出するものとして濾布からのガス出口にビーム光を照射してその乱反射密度を検出する方法等も提案されている（例えば、特許文献２、特許文献３参照）。
【０００４】
ところで、上記濾布の評価試験として一般に採用されている抜き取り性能評価方法では、濾布の試験項目として、引っ張り強さ・伸び率・通気性（付着ダストの払い落とし前後）・目付け（ダスト付着量）・顕微鏡写真・半折径試験があり、また、性能評価項目として、物理的強度（濾布の繊維自体の性能）・濾過性能（濾布としての性能）が挙げられ、濾過性能の評価は、通気性（付着ダストの払い落とし前後）と顕微鏡写真によって行われている。
しかしながら、例えば、通気性の測定結果は、集塵機から取り出した濾布が実態使用温度の１５０〜２００℃に対して、試験測定時の温度は常温であることなどによって、濾布に付着したダストの性状が温度低下によって生じる結露や潮解によって大きく変わり、適切な試験結果が得られないという問題があった。
また、運転中に破損した濾布を検出する方法は、実際に破損した濾布を検出することとなり、現状の濾布の性能を把握することはできなかった。
【特許文献１】実開昭５１−０１１４２０号公報
【特許文献２】特開平０４−１０４０３８号公報
【特許文献３】特開昭６３−２９４９２１号公報
【発明の開示】
【発明が解決しようとする課題】
【０００５】
本発明は、上記従来の濾過式集塵機用濾布の評価試験方法の有する問題点に鑑み、濾布に付着したダストの性状が変化することのない状態で試験をすることができる濾過式集塵機用濾布の評価試験方法を提供することを目的とする。
【課題を解決するための手段】
【０００６】
上記目的を達成するため、本発明の濾過式集塵機用濾布の評価試験方法は、濾過式集塵機から評価用濾布を抜き取り、試験場に搬送して濾布の評価を行う濾過式集塵機用濾布の評価試験方法において、搬送時に濾布を保温庫に入れて搬送することを特徴とする。
【０００７】
この場合において、搬送中の濾布を８０℃以上に保持するようにすることができる。
【発明の効果】
【０００８】
本発明の濾過式集塵機用濾布の評価試験方法によれば、濾布の温度を高温に保持することができるから、濾布表面に付着するダストが搬送中の温度低下によって潮解することなく、そのダストの性状が変化しないから、実態に即した性能試験を行うことができる。
【０００９】
また、搬送中の濾布を８０℃以上に保持することにより、一般的な焼却場から排出されるガスの水分濃度である３０〜４０％の場合の濾布の結露・潮解を有効に防止することができる。
【発明を実施するための最良の形態】
【００１０】
以下、本発明の濾過式集塵機用濾布の評価試験方法の実施の形態を、図面に基づいて説明する。
【実施例１】
【００１１】
図１に本発明の濾過式集塵機用濾布の評価試験方法の搬送時に用いる保温庫を示す。
この保温庫１は、ケース本体２と蓋３からなり、本体２内面には底面と側面の適宜箇所にヒータ４を配備するようにしている。
ヒータ４は平面上のマイカヒータ、ＰＴＣヒータ、面状ヒータ等を用いることができ、その保温温度として少なくとも８０℃以上を保持できるものであれば良い。
【００１２】
ヒータ４の保持温度は、評価試験用の濾布が、結露・潮解しない温度であれば良く、図２に示す濾布の水分濃度と温度による濾布の潮解領域を示すグラフより判断されるとおり、水分４０％の濾布に付着するダストは、温度が７５℃以下において潮解平行曲線の下側領域に入り潮解が始まる。
潮解によって、性状の変化したダストはその後、乾燥し濾布の表面に固形化して強固に付着し、実際の運転状況とは異なった状態となる。
【００１３】
一般的なゴミ焼却場における濾布の水分濃度は、３０〜４０％であり、図２に示すグラフから明らかなように、濾布の水分濃度４０％の時で温度７５℃以下が潮解領域となり、８０℃を維持することによってグラフの示す潮解平衡曲線の上側となり、濾布の付着ダストが潮解することはない。
【００１４】
また、搬送中の濾布の保持温度は、集塵機内での実稼動温度である１５０〜２００℃の範囲で保温できるようにしても良い。
【００１５】
上記構成において、本発明の濾過式集塵機用濾布の評価試験方法は、従来の抜き取りでの性能評価方法と同様に、濾過式集塵機内に吊下される多数の濾布の中から、任意に選んだ１乃至複数本の濾布を抜き取り保温庫１に収納する。
【００１６】
この際、保温庫１の温度は、ヒータ４によって通常使用の濾布の場合の水分濃度である３０〜４０％の時は８０℃以上に、水分濃度がそれ以上で使用されていた場合には、図２に示すグラフのとおり、例えば、水分濃度８０％であれば９５℃以上に保持するようにするものである。
【００１７】
このように濾布の保管温度を高温状態に保持したまま、試験場まで適宜手段、例えば、運搬車両による陸路で搬送し、試験場において上述した種々の性能試験を実施する。
【００１８】
この際、特に通気性（付着ダストの払い落とし前後）試験において付着するダストは保温庫１によって結露・潮解をおこさない温度に保持されているからその性状が変化することなく適切な試験結果を得ることができる。
【００１９】
以上、本発明の濾過式集塵機用濾布の評価試験方法について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２０】
本発明の濾過式集塵機用濾布の評価試験方法は、試験用濾布表面に付着するダストの性状を実態使用時の性状から変質させることがないという特性を有していることから、濾過式集塵機用濾布の評価試験の用途に好適に用いることができる。
【図面の簡単な説明】
【００２１】
【図１】本発明の濾過式集塵機用濾布の評価試験方法に用いる保温庫の断面図である。
【図２】水分濃度と温度による結露領域を示すグラフである。
【符号の説明】
【００２２】
１    保温庫
【図１】
2005061945.tif 000003
【図２】
2005061945.tif 000004
【手続補正書】
【提出日】平成16年9月24日(2004.9.24)
【手続補正１】
【補正対象書類名】明細書
【補正対象項目名】０００４
【補正方法】変更
【補正の内容】
【０００４】
ところで、上記濾布の評価試験として一般に採用されている抜き取り性能評価方法では、濾布の試験項目として、引っ張り強さ・伸び率・通気性（付着ダストの払い落とし前後）・目付け（ダスト付着量）・顕微鏡写真・半折径試験があり、また、性能評価項目として、物理的強度（濾布の繊維自体の性能）・濾過性能（濾布としての性能）が挙げられ、濾過性能の評価は、通気性（付着ダストの払い落とし前後）と顕微鏡写真によって行われている。
しかしながら、例えば、通気性の測定結果は、集塵機から取り出した濾布が実態使用温度の１５０〜２００℃に対して、試験測定時の温度は常温であることなどによって、濾布に付着したダストの性状が温度低下によって生じる結露や潮解によって大きく変わり、適切な試験結果が得られないという問題があった。
また、運転中に破損した濾布を検出する方法は、実際に破損した濾布を検出することとなり、現状の濾布の性能を把握することはできなかった。
【特許文献１】実公昭５１−０１１４２０号公報
【特許文献２】特開平０４−１０４０３８号公報
【特許文献３】特開昭６３−２９４９２１号公報